Procédé de thermoplastification d’un matériau cellulosique, ledit procédé comprenant : La mise en contact d’un acide gras (AG) avec de l’anhydride trifluoroacétique (TFAA) ; et L’estérification d’un matériau cellulosique par réaction avec l’anhydride mixte obtenu à l’étape i), ce par quoi on obtient un matériau cellulosique thermoplastique, les étapes i) et ii) étant réalisées en l’absence de solvant, en particulier à température ambiante. Procédé selon la revendication 1, dans lequel le matériau cellulosique comprend en outre de la lignine et/ou des hémicelluloses. Procédé selon la revendication 1 ou 2, dans lequel le matériau cellulosique comprend au moins 20%, notamment 30%, en particulier 40% en poids de cellulose. Procédé selon l’une quelconque des revendications précédentes, dans lequel le matériau cellulosique comprend : 40 - 60% en poids de cellulose, 20 - 40% d’hémicelluloses, et 10 - 25% de lignine. Procédé selon l’une quelconque des revendications précédentes, dans lequel le matériau cellulosique est choisi parmi le bois, les plantes, ou les mélanges de ceux-ci. Procédé selon l’une quelconque des revendications précédentes, dans lequel le matériau cellulosique mis en œuvre à l’étape i) se présente sous la forme de poudres, de fibres brutes ou tissées ou à l'état massif. Procédé selon l’une quelconque des revendications précédentes, dans lequel le matériau cellulosique est le bois, en particulier sous la forme de poudre ou à l’état massif. Procédé selon l’une quelconque des revendications précédentes, dans lequel l’acide gras (AG) est un acide gras saturé ou insaturé, tel que l’acide propionique, l’acide butyrique, l’acide crotonique, l’acide isovalérique, l’acide caprylique, l’acide caprique, l’acide laurique, l’acide myristique, l’acide palmitique, l’acide stéarique et l’acide oléique. Procédé selon l’une quelconque des revendications précédentes, dans lequel le rapport molaire des réactifs AG/ TFAA est compris entre 0,8 et 1,2 et est de préférence égal à 1. Procédé selon l’une quelconque des revendications précédentes, dans lequel l’étape i) est réalisée pendant une durée inférieure à 1 heure, notamment une durée de 30 minutes. Procédé selon l’une quelconque des revendications précédentes, dans lequel la proportion massique du TFAA mise en œuvre à l’étape i) par rapport au matériau cellulosique mis en œuvre à l’étape ii) varie de 4/1 à 2/1. Procédé selon l’une quelconque des revendications précédentes, dans lequel l’étape ii) d’estérification est réalisée pendant une durée de moins de 4 heures. Procédé selon l’une quelconque des revendications précédentes, dans lequel le matériau cellulosique thermoplastique obtenu à l’étape ii) est soumis à un procédé de purification comprenant les étapes suivantes : Lavage du matériau cellulosique thermoplastique avec un mélange hydroalcoolique ; et séchage du matériau cellulosique thermoplastique lavé jusqu’à obtenir un matériau cellulosique thermoplastique anhydre. Matériau cellulosique thermoplastique obtenu par le procédé selon l’une quelconque des revendications 1 à 13. Matériau cellulosique thermoplastique selon la revendication 14 dans lequel le taux d’estérification est compris entre 5 et 15 mmol d’ester/g de matériau cellulosique, en particulier entre 6 et 12 mmol d’ester/g de matériau cellulosique. Matériau cellulosique thermoplastique selon les revendications 14 ou 15, caractérisé en ce que son taux de cristallinité est au moins 30% inférieur à celui du matériau cellulosique natif et/ou est compris entre 3 et 25%. Utilisation d’un matériau cellulosique thermoplastique selon l’une quelconque des revendications 14 à 16, dans un procédé de formage à chaud. Utilisation selon la revendication 17, dans lequel le procédé de formage comprend une étape de pressage, notamment réalisée à une température comprise entre 120 et 200°C, et/ou à une pression comprise entre 10 MPa et 15 MPa. Matériau cellulosique formé à chaud comprenant un matériau cellulosique thermoplastique selon l’une quelconque des revendications 14 à 16. Matériau thermoplastique formé à chaud selon la revendication 19, caractérisé en ce que sa première température de ramollissement est comprise entre 40°C et 200°C, notamment entre 120°C et 200°C. Matériau thermoplastique formé à chaud selon la revendication 19, dans lequel le matériau cellulosique a une densité comprise entre 1 et 1,5 g/cm 3 .